(57)【要約】【課題】改善されたレインボー効果及び改善された彩度を有するエンボスエフェクト顔料を含むマニキュア組成物、及びその製造方法を提供すること。【解決手段】本発明は、以下を含むマニキュア組成物に関する：ａ）回折要素による周期的なパターンを有するエンボス構造を有する小板形体の金属基材であって、基材はＰＶＤ法によって製造された金属基材と、任意で基材に適用された少なくとも１つのコーティングと、を含むエンボスエフェクト顔料であって、基材は基材に対して８０重量％〜１００重量％の元素金属含有量を有し、及びエフェクト顔料は表面修飾のためにリーフィング添加剤で処理されている、エンボスエフェクト顔料；ｂ）バインダーとしての少なくとも１つの炭化水素樹脂；ｃ）少なくとも１つの溶媒若しくは溶媒混合物；及びｄ）任意でさらなる補助剤。本発明はさらに、マニキュア組成物の製造プロセスに関する。【特許請求の範囲】
【請求項１】
以下を含むマニキュア組成物：
ａ）回折要素による周期的なパターンを有するエンボス構造を有する小板形体の金属基材であって、前記基材はＰＶＤ法によって製造された金属基材と、任意で前記基材に適用された少なくとも１つのコーティングと、を含むエンボスエフェクト顔料であって、前記基材は前記基材に対して８０重量％〜１００重量％の元素金属含有量を有し、及び前記エフェクト顔料は表面修飾のためのリーフィング添加剤で処理されている、エンボスエフェクト顔料；
ｂ）バインダーとしての少なくとも１つの炭化水素樹脂；
ｃ）少なくとも１つの溶媒若しくは溶媒混合物；及び
ｄ）任意でさらなる補助剤。
【請求項２】
前記リーフィング添加剤は以下から成る群から採用される、請求項１に記載のマニキュア組成物：
下記一般式のリン酸エステル：
（Ｒ−Ｏ）ｘ−Ｐ（Ｏ）（ＯＲ１）（３−ｘ）    （Ｉ）
又は、下記一般式のホスホン酸エステル及び／若しくはホスホン酸：
Ｒ−Ｐ（Ｏ）（ＯＲ２）（ＯＲ３）    （ＩＩ）
又は、下記一般式の脂肪酸：
Ｒ’−ＣＯＯＨ    （ＩＩＩ）
又は、下記一般式の有機官能性シラン：
Ｒ”−Ｓｉ（ＯＲ４）３    （ＩＶ）
式中、ｘ＝１〜３であり、及びＲ、Ｒ’、Ｒ”、Ｒ１、Ｒ２、Ｒ３、及びＲ４ラジカルは以下の通り定義される：
Ｒ＝Ｃ８〜Ｃ２０の範囲の炭素鎖を有する直鎖状若しくは分枝状アルキルラジカル；
Ｒ’＝Ｃ１２〜Ｃ２６の範囲の炭素鎖を有する直鎖状若しくは分枝状アルキルラジカル；
Ｒ”＝Ｃ８〜Ｃ２４の範囲の炭素鎖を有する直鎖状若しくは分枝状アルキルラジカル；
Ｒ１＝Ｈ、Ｃ１〜Ｃ６、好ましくはＣ１〜Ｃ３の範囲の炭素鎖を有する直鎖状及び／若しくは分枝状アルキルラジカル（ｘ＝１の場合のＲ１は同一であっても異なっていてもよい）；
Ｒ２＝Ｒ３＝Ｈ、Ｃ１〜Ｃ６、好ましくはＣ１〜Ｃ３の範囲の炭素鎖を有する直鎖状及び／若しくは分枝状アルキルラジカル（Ｒ２及びＲ３は同一であっても異なっていてもよい）及び
Ｒ４＝Ｃ１〜Ｃ４、好ましくはＣ１〜Ｃ２の範囲の炭素鎖を有する直鎖状及び／若しくは分枝状アルキルラジカル。
【請求項３】
前記添加剤は式（Ｉ）のリン酸エステルであり、Ｒ＝Ｃ１２〜Ｃ１８及びＲ１＝Ｈである、請求項２に記載のマニキュア組成物。
【請求項４】
前記エフェクト顔料の表面修飾のために使用される前記添加剤は、ラウリルホスホン酸メチルエステル、ラウリルホスホン酸エチルエステル、ラウリルホスホン酸（Ｒ＝１２）、若しくはモノセチルリン酸エステル、ジセチルリン酸エステル（Ｒ＝１６）、及びそれらの混合物から成る群からの１つである、請求項２及び３のいずれかに記載のマニキュア組成物。
【請求項５】
エンボス構造を有する小板形体の前記金属基材は、５，０００〜２０，０００回折要素／ｃｍを有する、先行する請求項のいずれかに記載されるマニキュア組成物。
【請求項６】
エンボス構造を有する小板形体の前記金属基材は、アルミニウム、銅、クロム、鉄、及びそれらの合金から成る群から採用される金属である、先行する請求項のいずれかに記載されるマニキュア組成物。
【請求項７】
エンボス構造を有する小板形体の前記金属基材はアルミニウムである、請求項６に記載のマニキュア組成物。
【請求項８】
前記炭化水素樹脂は、クマロン−インデン樹脂、ポリスチレン含有樹脂、ホルムアルデヒド樹脂からポリ縮合により誘導される樹脂、及びそれらの混合物から成る群から採用される、先行する請求項のいずれかに記載されるマニキュア組成物。
【請求項９】
前記炭化水素樹脂は、主に乃至全体的に異なるスチレンモノマー、特に大いに光学的に透明なスチレンモノマーの重合によって得られる、ポリスチレン含有樹脂である、請求項８に記載のマニキュア組成物。
【請求項１０】
前記炭化水素樹脂は全有機バインダーの８０重量％〜１００重量％を占める、先行する請求項のいずれかに記載されるマニキュア組成物。
【請求項１１】
炭化水素樹脂の含有量は、全マニキュア組成物に対して２５重量％〜６３重量％の範囲内である、先行する請求項のいずれかに記載されるマニキュア組成物。
【請求項１２】
前記炭化水素樹脂は、１，０００〜２，０００ｇ／ｍｏｌの範囲の第１平均分子量Ｍｗ及び４，０００〜５，９００ｇ／ｍｏｌの範囲の第２平均分子量Ｍｗを有する少なくとも２つの異なる炭化水素樹脂から成り、それらの重量比は１：１〜１：１０である、先行する請求項のいずれかに記載されるマニキュア組成物。
【請求項１３】
前記炭化水素樹脂は、１，２００〜１，６００ｇ／ｍｏｌの範囲の平均分子量Ｍｗ及び４，５００〜５，５００ｇ／ｍｏｌの範囲の平均分子量Ｍｗを有する少なくとも２つの異なる炭化水素樹脂から成り、それらの重量比は１：１〜１：１０である、請求項１２に記載のマニキュア組成物。
【請求項１４】
溶媒として、イソプロパノール、酢酸エチル、及び酢酸ブチルの混合物を含み、イソプロパノール、酢酸エチル、及び酢酸ブチルの前記溶媒混合物は全溶媒の７０重量％〜１００重量％を占める、先行する請求項のいずれかに記載されるマニキュア組成物。
【請求項１５】
以下の工程を含む、請求項１〜１４のいずれかに記載のマニキュア組成物の製造プロセス：
ｉ）前記エンボスエフェクト顔料を溶媒中分散物中でリーフィング添加剤によって表面修飾する工程；
ｉｉ）前記炭化水素樹脂を溶媒若しくは溶媒混合物中に溶解する工程；
ｉｉｉ）ｉ）による分散物をｉｉ）による前記バインダー溶液と混合し及び均質化する工程；及び
ｉｖ）任意で、さらなる溶媒若しくは溶媒混合物を補充する工程。
【請求項１６】
工程ｉ）は以下の工程を含むプロセスによって実行される、請求項１５に記載のプロセス：
ｉ．エンボス構造を有する小板形体の金属基材を含む前記エンボスエフェクト顔料を少なくとも１つの溶媒中に懸濁させる工程；
ｉｉ．前記リーフィング添加剤を、任意で昇温状態で、工程ｉからの懸濁液に添加し、そうして得られた懸濁液を撹拌する工程；及び
ｉｉｉ．工程ｉｉで得られた表面修飾エンボスエフェクト顔料を前記溶媒から分離し及び任意で乾燥させる工程。
【請求項１７】
以下の工程を含む、天然若しくは合成指爪をコーティングするためのプロセス：
ａ）前記天然若しくは合成指爪を請求項１〜１４のいずれかに記載のマニキュア組成物でコーティングした後、前記マニキュアを乾燥させる工程；及び
ｂ）任意で、その後前記マニキュアをクリアコートでコーティングする工程。
【請求項１８】
前記マニキュアを、ポリビニルブチラール、ポリビニルピロリドン、及びそれらの混合物から成る群からのバインダーに基づく溶媒系クリアコートでコーティングすることを特徴とする、請求項１７に記載のプロセス。
【発明の詳細な説明】
【技術分野】
【０００１】
本発明は、表面修飾エフェクト顔料、及びその製造プロセス、及び前記表面修飾エフェクト顔料を含むマニキュア組成物に関する。
【背景技術】
【０００２】
特許文献１には、レインボー効果を有するエンボスアルミニウム顔料を含有するマニキュア等の化粧品組成物が開示されている。しかしながら、炭化水素樹脂に基づくバインダーは開示されていない。
【０００３】
特許文献２には、金属光沢を有する粒子を、マニキュア組成物の総重量に対して≧２重量％の割合で含むとともに、テクスチャ化剤を含む、ミラー効果を有するマニキュア組成物が開示されている。特許文献２は、表面修飾エフェクト顔料を開示していない。さらに、この知的財産は、回折エフェクト顔料を開示していない。
【０００４】
特許文献３には、アルミニウム小板を含み鏡様の外観を有するマニキュアについて記載されている。特許文献３によれば、このマニキュアは、指爪上での鏡様効果を達成可能にするために、フィルム形成剤として分子量＞５６，０００ｇ／ｍｏｌのニトロセルロースを含んでいる必要がある。この知的財産は、回折エフェクト顔料を開示していない。
【０００５】
特許文献４には、ＰＶＤアルミニウム顔料を化粧品組成物の総重量に対して０．０５〜５．０重量％の色素沈着レベルで含み、及び少なくとも１つのリーフィング添加剤を含む、化粧品組成物が開示されている。使用されるリーフィング添加剤は、長鎖リン酸エステル若しくは複数の長鎖リン酸エステルの混合物である。しかしながら、ほとんどのマニキュアにおいて、このリーフィング効果は十分に発現されない。さらに、この知的財産は、回折エフェクト顔料を開示していない。
【０００６】
特許文献５には、少なくとも１つのスチレン／マレイン酸無水物コポリマーを高グロスフィルム形成剤として含み、少なくとも１つのエポキシ樹脂を共フィルム形成剤として含み、少なくとも１つの反応性成分及び少なくとも１つの溶媒を含む、ニトロセスロース非含有マニキュア組成物が記載されている。このニトロセスロース非含有マニキュア組成物は、ニトロセスロース含有マニキュア組成物に匹敵する若しくはそれより良好な接着特性を有すると言われている。特許文献５に開示されている唯一の着色剤は、エフェクト顔料としての真珠光沢顔料である。
【０００７】
特許文献６には、種々の干渉層でコーティングされていてもよい、レインボー効果を有する基本的に回折性の金属エフェクト顔料が開示されている。この顔料は、種々の線密度を有する。
【０００８】
特許文献７には、７５μｍを超えるメジアン径ｄ５０を有する回折金属エフェクト顔料の製造が記載されている。
【０００９】
特許文献８には、濃い色のエンボス金属エフェクト顔料が開示されている。
【００１０】
エンボス金属エフェクト顔料はこのように既知であり、マニキュアにおいても使用されている。しかしながら、マニキュアにおけるレインボー効果は、なお改善が必要である。
【００１１】
本発明に従い表面修飾されたエフェクト顔料は、例えば特許文献９に開示されているように全てのマニキュア系において良好な結果を示すわけではないことが分かってきた。しばしば、リーフィング効果は適用時若しくはその後に失われ、それに伴いエフェクト顔料の光学特性が十分には発現されないという影響が生ずる。
【先行技術文献】
【特許文献】
【００１２】
【特許文献１】国際公開第２００５／０５５９６５号
【特許文献２】欧州特許出願公開第１４６２０８５号
【特許文献３】欧州特許出願公開第１２９９０６６号
【特許文献４】欧州特許出願公開第１７９６７９４号
【特許文献５】欧州特許出願公開第２２４８５１４号
【特許文献６】米国特許第６６９２８３０号
【特許文献７】欧州特許第１９０１８７０号
【特許文献８】欧州特許第２５９８５７８号
【特許文献９】欧州特許第１７９６７９４号
【発明の概要】
【発明が解決しようとする課題】
【００１３】
本発明の目的は、改善されたレインボー効果及び改善された彩度を有するエンボスエフェクト顔料を含む、マニキュア組成物を提供することである。さらに可能ならば、光輝もまた改善されるべきである。
【００１４】
さらなる目的は、本発明のマニキュアの製造プロセスを提供することである。
【００１５】
また、角質物質をマニキュアでコーティングするプロセスも提供される。
【課題を解決するための手段】
【００１６】
本発明の基礎をなす前記目的は、以下を含むマニキュア組成物を提供することにより達成される：
ａ）回折要素による周期的なパターンを有するエンボス構造を有する小板形体の金属基材であって、前記基材はＰＶＤ法によって製造されている金属基材と、任意で前記基材に適用された少なくとも１つのコーティングと、を含むエンボスエフェクト顔料であって、前記基材は前記基材に対して８０重量％〜１００重量％の元素金属含有量を有し、及び前記エフェクト顔料は表面修飾のためにリーフィング添加剤で処理されている、エンボスエフェクト顔料；
ｂ）バインダーとしての少なくとも１つの炭化水素樹脂；
ｃ）少なくとも１つの溶媒若しくは溶媒混合物；及び
ｄ）任意でさらなる補助剤。
【００１７】
本発明のマニキュア組成物の好ましい実施形態は、従属請求項２〜１２に見ることができる。
【００１８】
本発明の基礎となる前記目的はまた、以下の工程を含む本発明のマニキュア組成物の製造プロセスによっても達成される：
ｉ）前記エフェクト顔料を溶媒中分散物中でリーフィング添加剤によって表面修飾する工程；
ｉｉ）前記炭化水素樹脂を溶媒若しくは溶媒混合物中に溶解する工程；
ｉｉｉ）ｉ）による分散物をｉｉ）によるバインダー溶液と混合し及び均質化する工程；及び
ｉｖ）任意で、さらなる溶媒若しくは溶媒混合物を補充する工程。
【００１９】
本プロセスの好ましい実施形態は、従属請求項１４に見ることができる。
【００２０】
また、前記目的は、以下の工程を含む、天然若しくは合成の指爪をコーティングするためのプロセスの提供によって達成される：
ａ）前記天然若しくは合成指爪を請求項１〜１３のいずれかに記載のマニキュア組成物でコーティングした後、このマニキュアを乾燥させる工程；及び
ｂ）任意で、その後前記マニキュアをクリアコートでコーティングする工程。
【００２１】
本プロセスの好ましい実施形態は、従属請求項１６に見ることができる。
【発明を実施するための形態】
【００２２】
本発明のマニキュア組成物：
本発明は、エフェクト顔料のリーフィング効果を優れた態様で可能にし、かつ維持する、マニキュア組成物に関する。
【００２３】
本発明のこのマニキュア組成物は以下を含む：
ａ）回折要素による周期的なパターンを有するエンボス構造を有する小板形体の金属基材であって、前記基材はＰＶＤ法によって製造された金属基材と、任意で前記基材に適用された少なくとも１つのコーティングと、を含むエフェクト顔料であって、前記基材は前記基材に対して８０重量％〜１００重量％の元素金属含有量を有し、及び前記エフェクト顔料は表面修飾のためにリーフィング添加剤で処理されている、エフェクト顔料；
ｂ）バインダーとしての少なくとも１つの炭化水素樹脂；
ｃ）少なくとも１つの溶媒若しくは溶媒混合物；及び
ｄ）任意でさらなる補助剤。
【００２４】
少なくとも１つの表面修飾エフェクト顔料を含む本発明のマニキュア組成物は、ほとんどの市販のマニキュア組成物とは対照的に、好ましくはニトロセルロース若しくは酢酸酪酸セルロースを含まない。本発明のマニキュア組成物の適用及び乾燥後の視覚的外観は、相当程度まで前記少なくとも１つの表面修飾エンボスエフェクト顔料により決定される。
【００２５】
本発明のマニキュア組成物は、少なくとも１つの表面修飾エンボスエフェクト顔料を、好ましくは各場合のマニキュア組成物の総重量に対して０．２重量％〜７．０重量％の範囲、さらに好ましくは０．３重量％〜５．０重量％の範囲、より好ましくは０．３５重量％〜３．０重量％の範囲、及び最も好ましくは０．４重量％〜２．０重量％の範囲の割合で含む。
【００２６】
本発明のマニキュア組成物では、前記エンボス表面修飾エフェクト顔料は好ましくは、適用されたマニキュアの表面にアレンジしている。本発明によれば、「表面にアレンジする」とは、その表面修飾エフェクト顔料が、マニキュアベース上で及び／又はマニキュア組成物／空気若しくはマニキュア組成物／上塗り界面から、ワニス化される基材の方向においてこの界面に隣接するマニキュア組成物の３分の１にあるということを意味する。好ましくは、前記表面修飾エフェクト顔料は、前記マニキュア中で浮いており、及びマニキュア表面において整列される。前記表面修飾エフェクト顔料はしたがって、本発明のマニキュア組成物において際立ったリーフィング特性を示す。
【００２７】
表面修飾エフェクト顔料のこれらの際立ったリーフィング特性に起因して、本発明によれば、それらの視覚的外観が主に、マニキュアベースに添加された少なくとも１つの表面修飾エフェクト顔料によるものである、マニキュア組成物の製造が可能である。したがって、エンボスエフェクト顔料のレインボー効果が、そして彩度もまた、はるかに良好に発現される。
【００２８】
さらなる実施形態では、達成されるべき光学効果に応じて、さらなる表面修飾、好ましくは非回折エフェクト顔料を、マニキュア組成物に添加することもまた可能であり、この場合、表面修飾顔料及びエフェクト顔料の双方は、互いに異なっていてよい。従来の有機及び／若しくは無機顔料を本発明のマニキュア組成物に添加することも同様に可能である。
【００２９】
エンボスエフェクト顔料：
本発明によれば、本発明のマニキュア組成物は、回折要素による周期的なパターンを有するエンボス構造を有する小板形体の金属基材であって、前記基材はＰＶＤ法によって製造されており及び線密度が５，０００〜２０，０００本／ｃｍである、金属基材と、任意で前記基材に適用された少なくとも１つのコーティングと、を含むエフェクト顔料であって、前記基材は前記基材に対して８０重量％〜１００重量％の元素金属含有量を有する、エフェクト顔料を含有する。
【００３０】
本発明によれば、前記エンボス構造は、回折要素による周期的なパターンを有する。周期的なパターンとはここでは、前記回折要素の最小単位に関係する。この周期的回折構造は好ましくは５，０００〜２０，０００回折要素／ｃｍ、より好ましくは９，０００〜１８，０００回折要素／ｃｍ、及び最も好ましくは１２，０００〜１６，０００回折要素／ｃｍを有する。この範囲内では、回折格子の既知の原理により、主に可視光（波長約４００〜８００ｎｍ）が回折要素で回折され、その結果、観察者はレインボー効果を知覚する。しかしながら、ＩＲ放射及び／若しくはＵＶ放射の画分を回折することもまた可能である。
【００３１】
本質的に周期性が入射光の回折波長を決定する。具体的には、これは、例えば、米国特許第６，６９２，８３０号から推定できるように、既知の式によって算出することができる。
【００３２】
有用な回折要素としては、例えば、対称三角形、非対称三角形、種々多様な異なる形体の溝、矩形関数、円、波線、円錐、円錐台、ピンプル、角柱、角錐、角錐台、円柱、半球等、及びこれらの幾何学的形体及び主体の組み合わせが挙げられる。
【００３３】
顔料表面に平行に配置された１以上の表面を有する幾何学的主体、例えば円錐台、角錐台、円柱、若しくは矩形関数は、これらの表面に起因してより高い反射能力を有する。
【００３４】
顔料表面に基づく斜めの側面を有する幾何学的主体は、レインボー効果を向上させる。斜めの側面とは、前記基材に対して５°〜８９°、好ましくは１５°〜８４°、なおさらに好ましくは２７°〜８０°、なおさらに好ましくは４３°〜７４°の角度を有する側面を意味すると理解される。好適な幾何学的主体は、例えば、円錐、円錐台、角錐、角錐台等である。
【００３５】
円錐台の場合には、例えば、顔料表面に平行な上面での反射及び側面でのレインボー効果の向上の両方が存在する。同様に、角錐台の場合には、上面での反射と斜めの側面上でのレインボー効果の向上の両方が存在する。
【００３６】
円錐台若しくは角錐台の場合には、顔料表面に対して平行ではなくむしろ顔料表面に対して斜めの態様で、上面を配置することも可能であることが理解されよう。
【００３７】
エンボス及び／若しくは成形によって小板形体の金属基材の表面上に配置された幾何学的主体によって、エフェクト顔料のレインボー効果及び／若しくは反射能力を向上することができ又はレインボー効果の反射に対する相対的比率を変更することができる。
【００３８】
例えば、前記幾何学的主体はセクションに分けるか又は別の方法で互いに混合することができる。例えば、波状構造上に幾何学的主体を追加で配置するというように、幾何学的形体及び幾何学的主体を重ね合わせの態様で配置することもできることは言うまでもない。
【００３９】
本発明のさらなる変形形態では、小板形体の金属基材表面上に、エンボス及び／若しくは形状化セクションと並んで、非エンボス若しくは非形状化の、及びしたがって滑らかなセクションを存在させることも可能である。この方法でもまた、レインボー効果の反射に対する相対的な比率を変更することが可能である。
【００４０】
好ましくは、小板形体の金属基材の表面全体に、好ましくはエンボスされた、回折構造が備えられている。しかしながら、金属エフェクト顔料表面の一部分だけが、好ましくはエンボスされた、回折構造を備えていること、又は回折構造へと形状化されていることも可能である。金属エフェクト顔料表面の好ましくは少なくとも６０％、より好ましくは少なくとも７５％、及び最も好ましくは少なくとも９０％が、回折構造をもってエンボスされているか、又は回折構造へと形状化されている。
【００４１】
特に好ましい実施形態では、回折構造は、波状の、例えば正弦関数の、線、円錐、若しくは円錐台を含むかそれらからなる。極めて好ましい実施形態では、回折構造は正弦関数の線を含むかそれらから成るが、それはこの形状は、第一に特にエンボスが容易であり、第二に非常に顕著な回折効果をもたらすためである。これらの正弦関数の線の場合には、回折構造は好ましくは小板形状の金属基材上の全体においてエンボスされている。
【００４２】
好ましい実施形態では、本発明のマニキュア組成物は、エンボス構造を有する小板形体の金属基材を含むエフェクト顔料を含有し、前記金属はアルミニウム、銅、クロム、鉄、若しくはそれらの合金から成る群から採用される。
【００４３】
より好ましくは、エンボス構造を有する小板形体の前記金属基材は、特に良好な反射性を与え及びＰＶＤ法によって容易に製造されるアルミニウムで構成される金属を含有するかその金属から成る。
【００４４】
はっきりと知覚され得る効果を達成できるようにするために、回折構造、好ましくは線構造は、好ましくは特定の最小深さを有し、それは回折の物理的効果がそうでなければ不適切にしか発現されない可能性があるためである。したがって、前記回折構造は好ましくは、（国際公開第２００５／０５５９６５号により「山から谷まで」として測定された）深さを少なくとも４０ｎｍ、好ましくは４０ｎｍ〜６００ｎｍ、及びより好ましくは５０ｎｍ〜４００ｎｍ、及び最も好ましくは１００ｎｍ〜２５０ｎｍとすべきである。
【００４５】
６００ｎｍを超えると、この構造はもはや全体的安定性を有さない。４０ｎｍを下回ると、前記回折効果の発現が不十分となる。
【００４６】
小板形体の金属性エンボス基材はＰＶＤ法により製造される。
【００４７】
好ましくは、小板形体の前記彫刻金属基材は、平均厚さｈ５０（メジアン）が２０ｎｍ〜８０ｎｍの範囲、より好ましくは３０〜６０ｎｍの範囲である。
【００４８】
メジアンｈ５０は好ましくは、国際公開第２００４／０８７８１６号（２４及び２５頁）に記載されたＳＥＭ法により決定される。
【００４９】
２０ｎｍ未満では、基材は暗すぎる可能性があり、及びエンボス構造を得るために必要とされる必要な機械的強度を失うおそれがある。
【００５０】
８０ｎｍを超えると、金属基材は厚すぎて必要な光輝及び隠蔽力が得られない。
【００５１】
回折構造の深さはしたがって、小板形状の金属基材の平均層厚さｈ５０を超えることができる。
【００５２】
エンボス構造を有するエフェクト顔料のメジアン径ｄ５０は、５〜１２０μｍの範囲内、好ましくは１０〜７５μｍの範囲内、及び最も好ましくは１５〜４０μｍの範囲内である。
【００５３】
ここではｄ５０は、レーザー回折法によって、当業者には慣用のやり方でサイズ分布（フラウンホーファー回折）の体積平均累積アンダーサイズ曲線として決定される。これは、測定機器としてＨｏｒｉｂａ製のＨｏｒｉｂａ  ＬＡ−９５０機器を用いて行われる。
【００５４】
サイズ分布関数の累積頻度分布のｈ５０は、分析されたエフェクト顔料の５０％が報告された特定値と等しいかそれより小さいサイズを有するということを示している。
【００５５】
５μｍ未満では、顔料粒子当たりの回折構造の数が少なすぎて効果的なレインボー効果が得られない。１２０μｍを超えると、エフェクト顔料が大きすぎて、合成若しくは天然指への適用後のマニキュア製剤において指基材に対して十分に平面平行の態様で配列されない。配向性が劣る場合には、異なって配列されたエフェクト顔料粒子によって発光された回折光の重ね合わせの部分的消光に起因して、レインボー効果及び彩度も同様に歪められる。
【００５６】
金属エフェクト顔料が化粧製剤において使用される場合、それらは特定の純度要求、例えばＥＵ  Ｃｏｓｍｅｔｉｃ  Ｒｅｇｕｌａｔｉｏｎ  １２２３／２００９又はＦＤＡ２１ＣＦＲ  パート７３を満足する必要がある。
【００５７】
例えば、小板形状の金属基材としてアルミニウム小板が使用されるならば、これらは好ましくは、各場合のアルミニウム小板の総重量に対するアルミニウム含有量が≧９７重量％、さらに好ましくは≧９８重量％、より好ましくは≧９９重量％、及び最も好ましくは≧９９．７重量％である。好ましい実施形態では、アルミニウム小板はまた、水銀含有量が好ましくは≦１ｐｐｍ、ヒ素含有量が好ましくは≦２ｐｐｍ、鉛含有量が好ましくは≦１０ｐｐｍ、カドミウム含有量が好ましくは≦１ｐｐｍ、バリウム含有量が好ましくは≦１０ｐｐｍ、クロム含有量が好ましくは≦２０ｐｐｍ、ニッケル含有量が好ましくは≦２０ｐｐｍ、銅含有量が好ましくは≦２０ｐｐｍ、コバルト含有量が好ましくは≦２０ｐｐｍ、アンチモン含有量が好ましくは≦２ｐｐｍ、セレン含有量が好ましくは≦１０ｐｐｍ、及び亜鉛含有量が好ましくは≦２０ｐｐｍである。
【００５８】
特に、アルミニウム小板は、水銀含有量が好ましくは≦１ｐｐｍ、ヒ素含有量が好ましくは≦２ｐｐｍ、鉛含有量が好ましくは≦１０ｐｐｍ、及びカドミウム含有量が好ましくは≦１ｐｐｍであることが好ましい。
【００５９】
小板形状の金属基材として銅小板が使用される場合、これらは好ましくは、各場合の銅小板の総重量に対して、銅含有量が≧９５重量％、さらに好ましくは≧９６重量％、より好ましくは≧９７重量％、及び最も好ましくは≧９８重量％である。好ましい実施形態では、銅小板はまた、水銀含有量が≦１ｐｐｍ、ヒ素含有量が好ましくは≦３ｐｐｍ、鉛含有量が好ましくは≦２０ｐｐｍ、カドミウム含有量が好ましくは≦１５ｐｐｍ、バリウム含有量が好ましくは≦１０ｐｐｍ、クロム含有量が好ましくは≦２０ｐｐｍ、ニッケル含有量が好ましくは≦２０ｐｐｍ、コバルト含有量が好ましくは≦２０ｐｐｍ、アンチモン含有量が好ましくは≦２ｐｐｍ、及びセレン含有量が好ましくは≦１０ｐｐｍである。
【００６０】
小板形状の金属基材として金青銅小板が使用される場合、これらは好ましくは、各場合の金青銅小板の総重量に対して、銅含有量が７０重量％〜９５重量％の範囲、亜鉛含有量が＜５重量％〜＜３０重量％の範囲、アルミニウム含有量が０．０１重量％〜≦１．５重量％の範囲、スズ含有量が０．００１重量％〜≦０．５重量％の範囲である。好ましい実施形態では、金青銅小板はまた、水銀含有量が好ましくは≦１ｐｐｍ、ヒ素含有量が好ましくは≦３ｐｐｍ、鉛含有量が好ましくは≦２０ｐｐｍ、カドミウム含有量が好ましくは≦１５ｐｐｍ、バリウム含有量が好ましくは≦１０ｐｐｍ、クロム含有量が好ましくは≦２０ｐｐｍ、ニッケル含有量が好ましくは≦２０ｐｐｍ、コバルト含有量が好ましくは≦２０ｐｐｍ、アンチモン含有量が好ましくは≦２ｐｐｍ、及びセレン含有量が好ましくは≦１０ｐｐｍである。
【００６１】
一実施形態では、本発明のマニキュア組成物は、エフェクト顔料として、さらなる光学活性コーティングを有さない回折要素を有する金属性の小板形体の彫刻金属基材を含有する。
【００６２】
この基材は好ましくはアルミニウムで構成される。
【００６３】
さらに好ましい実施形態では、本発明に従って使用されるべき小板形体の金属性のエンボス基材は、本発明に従って必要とされるコーティング以外に、リーフィング添加剤によるさらなるコーティングを有さない。この場合、空気下で自然に形成する金属酸化物層、例えば酸化アルミニウム層は、コーティングとみなさない。
【００６４】
この場合、エフェクト顔料は、エンボス構造、好ましくは線構造がエンボスされている、金属性の層のみから成る。こうしたエフェクト顔料は、さらなるコーティングを有さないことに起因してそれらの合計厚さが最小であるため、特に好ましい。こうした顔料は、マニキュアに特に効果的に組み込むことができる。
【００６５】
このようなエフェクト顔料の製造は、例えば、欧州特許第６４３７４５号若しくは欧州特許第１９０１８７０号に記載されている。
【００６６】
こうした顔料は、例えばＥｃｋａｒｔ  Ａｍｅｒｉｃａ製のＭｅｔａｌｕｒｅ（登録商標）  Ｐｒｉｓｍａｔｉｃ及びＳｉｌｖｅｒｄｒｅａｍ  Ｐｒｉｓｍａｔｉｃの商品名で市販されている。
【００６７】
本発明のさらなる実施形態では、小板形体の彫刻金属基材、好ましくはアルミニウム基材は、以下で構成される少なくとも１つの層パッケージを含有する光学活性コーティングを有する：
Ａ）＜１．８の屈折率を有する低屈折層；及び
Ｂ）２．０を超える屈折率を有する高屈折層。
【００６８】
これらの層もまたＰＶＤ法によって製造されるのが好ましい。
【００６９】
低屈折層は好ましくは、ＳｉＯ２、Ａｌ２Ｏ３、Ｂ２Ｏ３、若しくはＭｇＦ２から成る。
【００７０】
この実施形態において存在する高屈折コーティングは、少なくとも１つの金属酸化物、金属水酸化物、及び／若しくは金属酸化物水和物で構成されるかそれらを含む少なくとも１つの高屈折層を含んでいてよく、金属イオンは好ましくはＴｉ、Ｆｅ、Ｓｎ、Ｍｎ、Ｚｒ、Ｓｒ、Ｂａ、Ｎｉ、Ａｇ、Ｚｎ、Ｃｕ、Ｃｒ、及びＣｏから成る金属の群から選択され、及びさらに好ましくはＴｉ、Ｆｅ、Ｓｎ、Ｚｒ、Ｚｎ、及びＣｒから成る金属の群から選択され、及び特に好ましくはＴｉ及びＦｅから成る金属の群から選択される。
【００７１】
さらなる実施形態では、高屈折金属硫化物、例えばＭｏＳ２を使用することも可能である。
【００７２】
さらなる実施形態では、任意で存在する高屈折コーティングは、少なくとも１つの金属酸化物、金属水酸化物、及び／若しくは金属酸化物水和物を含む層の代わりに又はそれらに追加して、少なくとも１つの半透明金属層を含んでもよい。半透明金属層の金属は、Ａｇ、Ａｌ、Ｃｒ、Ｎｉ、Ａｕ、Ｐｔ、Ｐｄ、Ｃｕ、Ｚｎ、及びＴｉから成る群から選択されてよく、好ましくはＡｇ、Ａｕ、及びＣｕから成る群から選択されてよい。半透明金属層は言うまでもなく、上記に挙げた金属の合金若しくは混合物も含み得る。半透明金属層の平均厚さは好ましくは、１ｎｍ〜３０ｎｍの範囲内、より好ましくは４ｎｍ〜２６ｎｍの範囲内、及びより好ましくは７ｎｍ〜２１ｎｍの範囲内である。
【００７３】
さらなる実施形態では、小板形体の彫刻金属基材、好ましくはアルミニウム基材は、ＰＶＤ法により両側に適用された、好ましくは低屈折率の層のみを有する。このような層は、エフェクト顔料の光学活性に寄与することは意図されておらず、単にエフェクト顔料に機械的安定性を付与することのみ意図されている。このようなエフェクト顔料は、例えば国際公開第２０００／３４３９５号に記載されている。
【００７４】
例えば、対応するコーティングを有するエンボスエフェクト顔料は、ＳｐｅｃｔｒａＦｌａｉｒ（登録商標）の商品名でＶｉａｖｉ（米国カリフォルニア州、サンタローザ（Ｓａｎｔａ  Ｒｏｓａ））により供給されている。
【００７５】
このようなエフェクト顔料のさらなる例は、以下の層構造を有する。
Ａｌ／ＳｉＯ２／Ａｌ／ＳｉＯ２／Ａｌ
Ｃｒ／ＭｇＦ２／Ａｌ／ＭｇＦ２／Ｃｒ
ＭｏＳ２／ＳｉＯ２／Ａｌ／ＳｉＯ２／ＭｏＳ２
Ｆｅ２Ｏ３／ＳｉＯ２／Ａｌ／ＳｉＯ２／Ｆｅ２Ｏ３
【００７６】
このようなエフェクト顔料の製造については、例えば米国特許第６，７４９，７７７号に記載されている。
【００７７】
これらのエフェクト顔料において、色印象は、回折構造による回折の影響だけではなく、さらに追加のコーティングの干渉現象の影響も受ける。これは、純粋なレインボー効果の「妨害」をもたらし得る。本発明の文脈では、それでもなお得られる効果はまた「レインボー効果」と記述される。
【００７８】
さらなる実施形態では、小板形体の金属性のエンボス基材は、好ましくは主にナノ金属の形態の金属と、金属酸化物との混合層から成り、前記金属及び金属酸化物は同じ金属を有する。このようなＰＶＤエフェクト顔料は、欧州特許第２５９８５７８号（特許文献８）に記載されており、これらの顔料の反射が非常に低いという点で注目に値する。これらは視覚的に黒色のエフェクト顔料であるが、それにもかかわらず、それらのエンボスに起因してレインボー効果を有する。ここで想定される金属は好ましくはアルミニウム若しくはクロムである。このようなエンボスエフェクト顔料の平均厚さは、４０〜１３０ｎｍの範囲内である。
【００７９】
さらなる実施形態では、コーティングを有する小板形体の金属基材に基づく、マニキュア組成物中で使用すべき本発明の表面修飾エフェクト顔料は、好ましくは２０ｎｍ〜４０００ｎｍの範囲、さらに好ましくは３０ｎｍ〜３０００ｎｍの範囲、より好ましくは７０ｎｍ〜２０００ｎｍの範囲、及び最も好ましくは２３０ｎｍ〜１３００ｎｍの範囲の平均合計厚さｈ５０を有する。平均合計厚さは、表面修飾エフェクト顔料の完全平均厚さ、即ち小板形体の金属基材  プラス  任意のコーティング  プラス  表面修飾を意味すると理解される。
【００８０】
リーフィング添加剤：
本発明の必須の構成要素は、表面修飾エフェクト顔料のリーフィング特性が非常によく発現されるマニキュアの提供である。
【００８１】
小板形体の金属基材の表面修飾のための好ましいリーフィング添加剤は、リン酸エステル含有、ホスホン酸含有、脂肪酸含有、及び／若しくはシラン含有化合物、又はそれらの混合物から成る群から採用される少なくとも１つの化合物である。
【００８２】
好ましい実施形態では、使用される表面修飾のために使用可能なリーフィング添加剤は、下記一般式のリン酸エステル：
（Ｒ−Ｏ）ｘ−Ｐ（Ｏ）（ＯＲ１）（３−ｘ）    （Ｉ）
並びに／又は、下記一般式のホスホン酸エステル及び／若しくはホスホン酸：
Ｒ−Ｐ（Ｏ）（ＯＲ２）（ＯＲ３）    （ＩＩ）
から成る群からのものである。
【００８３】
この場合、ｘ＝１〜３であり、及びＲ、Ｒ１、Ｒ２、及びＲ３ラジカルは以下の通り定義される：
Ｒ＝Ｃ８〜Ｃ２０の範囲の炭素鎖を有する直鎖状及び／若しくは分枝状アルキルラジカルであり、及び
Ｒ１＝Ｈ、Ｃ１〜Ｃ６、好ましくはＣ１〜Ｃ３の範囲の炭素鎖を有する直鎖状及び／若しくは分枝状アルキルラジカルであり、ｘ＝１の場合のＲ１は同一であっても異なっていてもよく、Ｒ２＝Ｒ３＝Ｈ、Ｃ１〜Ｃ６、好ましくはＣ１〜Ｃ３の範囲の炭素鎖を有する直鎖状及び／若しくは分枝状アルキルラジカルであり、Ｒ２及びＲ３は同一であっても異なっていてもよい。
【００８４】
式（Ｉ）のリン酸エステルにおいて、ｘは、好ましい実施形態では１若しくは２であり、この際モノ及びジリン酸エステルの混合物も可能である。Ｒはさらに好ましくはＣ１０〜Ｃ２０、及び特に好ましくはＣ１２〜Ｃ１８、及び極めて好ましくはＣ１２〜Ｃ１６である。さらに好ましい実施形態では、Ｒ＝Ｃ１２〜Ｃ１８及びＲ１＝Ｈである。
【００８５】
さらに好ましい実施形態では、エンボスエフェクト顔料の表面修飾のために使用される添加剤は、ラウリルホスホン酸メチルエステル、ラウリルホスホン酸エチルエステル、ラウリルホスホン酸（Ｒ＝１２）、若しくはモノセチルリン酸エステル、ジセチルリン酸エステル（Ｒ＝１６）から成る群からのホスホン酸、ホスホン酸エステル、及びリン酸エステル；並びにそれらの混合物である。
【００８６】
リーフィング添加剤としては、モノセチルリン酸エステル、ジセチルリン酸エステル（Ｒ＝１６）、及びそれらの混合物が最も好ましく使用される。
【００８７】
表面修飾のために使用可能な脂肪酸は下記一般式の脂肪酸であってよく：
Ｒ’−ＣＯＯＨ    （ＩＩＩ）
式中、Ｒ’ラジカルは、Ｃ１２〜Ｃ２６の範囲、好ましくはＣ１４〜Ｃ２４の範囲、さらに好ましくはＣ１６〜Ｃ２２の範囲、及び特に好ましくはＣ１８〜Ｃ２０の範囲の炭素鎖を有する、直鎖状若しくは分枝状アルキルラジカルである。
【００８８】
好ましい実施形態では、本発明のマニキュア組成物中で使用可能なエフェクト顔料の表面修飾は、Ｃ１２〜Ｃ２０の範囲、好ましくはＣ１４〜Ｃ１８の範囲の炭素鎖を有する線状非置換アルキル部分Ｒ’を有する脂肪酸を用いて達成される。
【００８９】
粉砕によって得られる金属エフェクト顔料に対して、当該エフェクト顔料はＰＶＤ法により製造されるため、それらはいずれの脂肪酸も含有しない。したがって、脂肪酸もまた、表面修飾としてエンボスエフェクト顔料に適用されなければならない。
【００９０】
表面修飾のために使用可能なシランは、下記一般式のシランであってよく：
Ｒ”−Ｓｉ（ＯＲ４）３    （ＩＶ）
式中、Ｒ”及びＲ４ラジカルは好ましくは以下の通り定義される：
Ｒ”＝Ｃ８〜Ｃ２４の範囲、好ましくはＣ１０〜Ｃ２２の範囲、特に好ましくはＣ１２〜Ｃ１８の範囲の炭素鎖を有する直鎖状及び／若しくは分枝状アルキルラジカルであり、及びＲ４＝Ｃ１〜Ｃ４の範囲、好ましくはＣ１〜Ｃ３の範囲、及び特に好ましくはＣ１〜Ｃ２の範囲の炭素鎖を有する直鎖状及び／若しくは分枝状アルキルラジカルである。さらなる実施形態では、アルキルラジカルＲ”は、−ＯＨ、−ＯＣＨ３、−ＯＣ２Ｈ５、−ＮＨ２、Ｃ１〜Ｃ６の範囲の炭素鎖を有する直鎖状及び／若しくは分枝状アルキルラジカルから成る群から選択される少なくとも１つの置換基を含んでもよい。
【００９１】
マニキュア系中に導入される前の分離工程において、エンボスエフェクト顔料が添加剤でコーティングされることが特に好ましい。
【００９２】
エンボスエフェクト顔料の表面修飾のための本発明のプロセスは、以下の工程を含む：
ｉ．エンボス構造を有する小板形体の金属基材を含むエンボスエフェクト顔料を少なくとも１つの溶媒中に懸濁させる工程；
ｉｉ．任意で昇温状態で、工程ｉからの懸濁液にリーフィング添加剤を添加し、そうして得られた懸濁液を攪拌する工程；
ｉｉｉ．工程ｉｉで得られた表面修飾エフェクト顔料を溶媒から分離し、及び任意で乾燥させる工程。
【００９３】
ここで使用される溶媒は、第一に本発明のマニキュア系に対し最大の適合性を有し及び生理的に適合性があり、及び第二にリーフィング添加剤を十分に溶解可能である、溶媒である。
【００９４】
リン酸エステル、ホスホン酸エステル、ホスホン酸、若しくは脂肪酸がリーフィング添加剤として使用される場合、好ましい溶媒は酢酸エチル及び酢酸ブチル及びそれらの混合物であり、及び極めて好ましくは酢酸ブチルである。
【００９５】
前記任意の昇温状態は、添加剤の溶媒中へのより良好な溶解性に役立ち、及び好ましくは４０〜１００℃の範囲、若しくは溶媒の沸点まで、及びより好ましくは５０〜９０℃の範囲である。
【００９６】
使用されるリーフィング添加剤が有機官能性シランである場合、これは好ましくは、ゾルゲル反応によってエンボスエフェクト顔料の表面に適用される。ここで使用される溶媒は好ましくはエタノール、イソプロパノール、若しくはそれらの混合物である。好適な量の水及び酸性及び／若しくは塩基性触媒を溶媒に加えることも、任意で可能である。前記水は、シランのアルコキシ基のより良好な加水分解をもたらす。
【００９７】
表面修飾のためのリーフィング添加剤は好ましくは、各場合に使用されるエンボスエフェクト顔料の総重量に対して、５重量％〜５０重量％の範囲、より好ましくは１０重量％〜４０重量％の範囲、及び最も好ましくは１５重量％〜３５重量％の範囲の量で使用される。
【００９８】
ここで特定される添加剤の量は出発物質を基準としているため、既にコーティング済みのエンボスエフェクト顔料における添加剤の実際の量はより少ない場合がある。例えば、５０重量％の量の場合に、添加剤の全てが顔料表面上に吸収され得るわけではないからである。したがって、エンボスエフェクト顔料を含む本発明のマニキュア中では、より少ない量のリーフィング添加剤が見られ得る。
【００９９】
しかしながら、出発物質における極めて多量の添加剤の効果は非常に高く、及びエフェクト顔料表面の添加剤による密なコーティング。
【０１００】
本発明のさらに特に好ましい実施形態では、コーティングプロセスにおいて、エンボスエフェクト顔料の表面修飾のために使用されるリーフィング添加剤は、式（ＩＩ）の少なくとも１つホスホン酸エステル及び／若しくはホスホン酸であり、その合計量は各場合のエンボスエフェクト顔料の総重量に対して１０重量％〜５０重量％の範囲、より好ましくは１５重量％〜４５重量％の範囲、及び最も好ましくは２０重量％〜４０重量％の範囲である。
【０１０１】
ホスホン酸エステル及び／若しくはホスホン酸が上記特定量未満の場合には、エフェクト顔料のリーフィングの発現が不十分となる。ホスホン酸エステル及び／若しくはホスホン酸が上記特定量を超えると、過度に大量のホスホン酸エステル及び／若しくはホスホン酸が最終のマニキュア組成物中に導入されてしまう可能性ある。
【０１０２】
エフェクト顔料がマニキュア系に導入される前の分離工程において、それらのエフェクト顔料をホスホン酸エステル及び／若しくはホスホン酸でコーティングすることが、ここでは特に好ましい。
【０１０３】
特に好ましい実施形態では、本発明によるプロセスにおいて使用されるリーフィング添加剤は、式（Ｉ）の少なくとも１つのリン酸エステルであり、式中、各Ｒは、好ましくはＣ１０〜Ｃ２０、より好ましくはＣ１２〜Ｃ１８を有する線状アルキルラジカルであり、及びＲ１＝Ｈであり、それらの合計量は使用されるエンボスエフェクト顔料の総重量に対して、１５重量％〜４０重量％の範囲、さらに好ましくは２０重量％〜３５重量％の範囲である。
【０１０４】
さらに好ましい実施形態では、小板形体の金属性エンボス基材に基づくエンボスエフェクト顔料の表面修飾のために使用されるリーフィング添加剤は、少なくとも１つの脂肪酸であり、それらの合計量は、各場合に使用されるエフェクト顔料の総重量に対して、好ましくは５重量％〜４０重量％の範囲、より好ましくは１０重量％〜３８重量％の範囲、及び最も好ましくは２０重量％〜３５重量％の範囲である。
【０１０５】
さらに好ましい実施形態では、小板形体の金属性エンボス基材に基づくエンボスエフェクト顔料の表面修飾のために使用されるリーフィング添加剤は、少なくとも１つのシランであり、それらの合計量は、各場合に使用されるエンボスエフェクト顔料の総重量に対して、好ましくは５重量％〜３９重量％の範囲、さらに好ましくは１０重量％〜３５重量％の範囲、より好ましくは１５重量％〜３２重量％の範囲、及び最も好ましくは１８重量％〜３０重量％の範囲である。
【０１０６】
表面修飾のための出発物質として使用すべき特定の物質の量が、様々なエフェクト顔料タイプについてそれぞれ上述した、本発明の表面修飾エンボスエフェクト顔料に対して若しくは種々のエフェクト顔料／添加剤の組み合わせに対して特定された量未満の場合には、エフェクト顔料のリーフィングの発現が不十分となる。各ケースにおいて特定された添加剤の量を超えると、過度に大量の添加剤が最終のマニキュア組成物中に導入され、その中で厄介な影響を引き起こす可能性がある。
【０１０７】
出発濃度範囲の上述した高い方の基準値においては、エンボスエフェクト顔料の表面は既に飽和されているために、使用されるリーフィング添加剤の一部はその表面に付着しないことになる。しかしながら強烈なリーフィング効果はそのような場合に限って期待されることになるため、高度且つ均質な被覆のためには、明確な過剰量をも含みうる十分な量の添加剤を提供する必要がある。
【０１０８】
当然、リーフィング添加剤の量は、エンボスエフェクト顔料の比表面積とともに低減させることができ、及びその逆も成り立つ。非常に大きな及び／若しくは厚みのあるエンボスエフェクト顔料の場合には、より小さな比表面積が存在する。厚みのあるエンボスエフェクト顔料は特に、金属性のエンボス基材がさらなる層でコーティングされているものの場合において得られる。
【０１０９】
本発明によれば、「合計量」とは、その出発物質が、少なくとも１つのリン酸エステルのみ、又は少なくとも１つのホスホン酸若しくはホスホン酸エステルのみ、又は少なくとも１つのリン酸エステルと少なくとも１つのホスホン酸との混合物、又は異なるホスホン酸の混合物、又は異なる脂肪酸の混合物、又は異なるシランの混合物であるかどうかにかかわらず、出発リーフィング添加剤材料の完全な量を意味するものと理解される。
【０１１０】
本発明に従いリーフィング添加剤で表面修飾されたエンボスエフェクト顔料は、本発明のマニキュアだけでなく、他の化粧製剤においても使用され得る。当該表面修飾エフェクト顔料は、マニキュア組成物及び特に本発明のマニキュア組成物におけるそれらの優れたリーフィング特性について、注目に値する。
【０１１１】
バインダー：
本発明のマニキュア組成物は、少なくとも１つの炭化水素樹脂をバインダーとして含み、前記バインダーは好ましくは、各場合のマニキュア組成物の総重量に対して、２５重量％〜６４重量％の範囲、さらに好ましくは２５重量％〜６０重量％の範囲、さらに好ましくは２８重量％〜５５重量％の範囲、より好ましくは２９重量％〜５０重量％の範囲、及び最も好ましくは３５重量％〜４３重量％の範囲の、バインダー固体含有量を有する。
【０１１２】
バインダー含有量が２５重量％未満の場合、適用されたマニキュアにおいて、エフェクト顔料から生ずる良好な光学効果はもはや見られない。
【０１１３】
６３重量％を超えると、エフェクト顔料の光学品質は同様に低下し、本発明のマニキュア組成物の粘度は次第に高すぎとなる。
【０１１４】
炭化水素樹脂とは、触媒としての塩化アルミニウム若しくは硫酸の存在下での炭化水素（オレフィンを除く）のそれ自身との反応を通して形成する合成樹脂を意味すると理解される（https://www.spektrum.de/lexikon/chemie/kohlenwasserstoffharze/4959参照）。それらの構造に応じて、前記炭化水素樹脂は、石油樹脂、コールタール樹脂、及びテルペン樹脂の３つのグループに分けられる。クマロン−インデン樹脂はコールタール樹脂の最も重要なグループである。キシレンとホルムアルデヒドとの反応生成物、キシレン−ホルムアルデヒド樹脂もまた、前記炭化水素樹脂の１つに数えられる。好ましい実施形態では、芳香族炭化水素樹脂を含むマニキュア組成物が使用される。
【０１１５】
さらに特に好ましい芳香族炭化水素樹脂は、主に乃至全体的に異なる精製スチレンモノマーの重合によって得られる、樹脂である。好ましくは、ここでのスチレンモノマーは光学的に大いに透明（「無色透明（ｗａｔｅｒ−ｃｌｅａｒ）」）である。
【０１１６】
前記炭化水素樹脂は、塗料及び印刷インクに使用される樹脂の特定のグループである。
【０１１７】
この特殊な樹脂の部類は、ごく一般的な意味で単に炭化水素に基づく樹脂を全く含まない。
【０１１８】
炭化水素樹脂は、既知の態様で、ガソリンの熱分解（熱分解油）からの高沸点留分若しくはガソリンの熱分解からのイソプレン非含有Ｃ５留分を塩化アルミニウムの存在下で加熱することによって製造される。前記炭化水素樹脂は、ほとんどの有機溶媒、例えばエステル、エーテル、ハイドロクロロカーボン、及び芳香族化合物に可溶である。
【０１１９】
理論に拘泥されるものではないが、本発明者らは、極性のバインダーを使用した場合、好適な添加剤でコーティングされたエフェクト顔料がなお部分的にバインダーによって湿潤され、及びしたがって所望されるリーフィング効果を示さないのではないかと考えている。それに対して、本発明のマニキュア組成物における樹脂は通常、マニキュア組成物に対して非極性であり、及びしたがってエフェクト顔料を湿潤させない。結果として、エンボスエフェクト顔料は、リーフィング効果をより発現させることができる傾向にある。
【０１２０】
通常、「炭化水素樹脂」とは、２０００ｇ／ｍｏｌ未満のモル質量を有する非常に低分子量のポリマーを意味するものと理解される。それに対して意外なことに、本発明によると、より高分子量のモル質量を有する炭化水素樹脂もまた使用され得るということが分かった。
【０１２１】
本発明のマニキュア組成物は好ましくは、８００〜６５００ｇ／ｍｏｌの範囲、好ましくは９００〜６０００ｇ／ｍｏｌの範囲、若しくは１２００〜５５００ｇ／ｍｏｌの範囲の平均分子量（Ｍｗ）を有する炭化水素樹脂をバインダーとして含む。平均分子量Ｍｗはポリスチレン標準物質を用いたゲル浸透クロマトグラフィ（ＧＰＣ）によって決定された。
【０１２２】
好ましい実施形態では、本発明のマニキュア組成物は、１，０００〜２，０００ｇ／ｍｏｌの範囲の第１平均分子量Ｍｗ及び４，０００〜５，９００ｇ／ｍｏｌの範囲の第２平均分子量Ｍｗを有する少なくとも２つの異なる炭化水素樹脂を含み、これら２つの異なる炭化水素樹脂の重量比は１：１〜１：１０、好ましくは１：１〜１：８、より好ましくは１：１〜１：４、及び最も好ましくは１：１〜１：２である。
【０１２３】
特に好ましい実施形態では、本発明のマニキュア組成物は、１，２００〜１，６００ｇ／ｍｏｌの範囲の第１平均分子量Ｍｗ及び４，５００〜５，５００ｇ／ｍｏｌの範囲の第２平均分子量Ｍｗを有する少なくとも２つの異なる炭化水素樹脂を含み、これら２つの異なる炭化水素樹脂の重量比は１：１〜１：１０、好ましくは１：１〜１：８、より好ましくは１：１〜１：４、及び最も好ましくは１：１〜１：２である。
【０１２４】
好ましくは、これらの混合物は、主に乃至全体的に異なる精製スチレンモノマーの重合によって得られる、芳香族炭化水素樹脂に関する。
【０１２５】
本発明のマニキュア組成物は、バインダーとして、例えば、それぞれＥａｓｔｍａｎ製の、Ｋｒｉｓｔａｌｅｘ  Ｆ１００  Ｈｙｄｒｏｃａｒｂｏｎ  Ｒｅｓｉｎ、Ｋｒｉｓｔａｌｅｘ  ５１４０  Ｈｙｄｒｏｃａｒｂｏｎ  Ｒｅｓｉｎ、Ｋｒｉｓｔａｌｅｘ  ３０７０  Ｈｙｄｒｏｃａｒｂｏｎ  Ｒｅｓｉｎ、Ｋｒｉｓｔａｌｅｘ  ３０８５  Ｈｙｄｒｏｃａｒｂｏｎ  Ｒｅｓｉｎ、Ｋｒｉｓｔａｌｅｘ  Ｆ１１５  Ｈｙｄｒｏｃａｒｂｏｎ  Ｒｅｓｉｎ等の炭化水素樹脂を含み得る。これらは、主に乃至全体的に異なる精製スチレンモノマーの重合によって得られる、樹脂である。
【０１２６】
好ましくは、本発明のマニキュア組成物は、バインダーとして、炭化水素樹脂、Ｋｒｉｓｔａｌｅｘ  Ｆ１００  Ｈｙｄｒｏｃａｒｂｏｎ  Ｒｅｓｉｎ及びＫｒｉｓｔａｌｅｘ  ５１４０  Ｈｙｄｒｏｃａｒｂｏｎ  Ｒｅｓｉｎを含む。
【０１２７】
特に好ましい実施形態では、本発明のマニキュア組成物は、全有機バインダーの８０重量％〜１００重量％、さらに好ましくは９０重量％〜９９重量％、及び特に好ましくは９５重量％〜１００重量％を構成する量で、炭化水素含有樹脂を含有する。
【０１２８】
マニキュアにおける炭化水素樹脂の、バインダーの主構成成分としての使用は、本発明者の知識にとって普通ではない。炭化水素樹脂は通常、マニキュアの非常にまれな構成成分であり、及び、それらが使用される場合には、それらは他のバインダーと共に比較的少ない割合で使用される。
【０１２９】
さらなる実施形態では、したがって、本発明のマニキュア組成物は、追加のバインダーを実質的に含有せず、含有される場合には、ニトロセルロース、ポリエステル樹脂、ポリビニル樹脂、アルキド樹脂、エポキシ樹脂、若しくは酢酸酪酸セルロースの群からのバインダーを含有する。これらのバインダーは、各場合の炭化水素樹脂及び追加のバインダーの総重量に対して好ましくは１０重量％未満、さらに好ましくは５重量％未満、及びより好ましくは１重量％未満、及び最も好ましくは０．１重量％未満の割合で存在する。これらのバインダーはむしろ、真に強いレインボー効果の達成を妨害することが分かってきた。
【０１３０】
理論に拘泥されるものではないが、本発明者らは、上述のバインダーを含有するマニキュア組成物において、それらのより強い極性に起因してこれらがエフェクト顔料を少なくとも部分的に湿潤し、及びしたがって、これらのリーフィング特性はより劣るのではないかと考えている。
【０１３１】
溶媒：
本発明のマニキュア組成物は好ましくは、特定の溶媒を含有する。本発明のマニキュア組成物に付加され得る溶媒は、例えば、酢酸エチル、酢酸ブチル、若しくはイソプロパノールである。
【０１３２】
好ましくは、本発明のマニキュア組成物は、溶媒としてイソプロパノール、酢酸エチル、及び酢酸ブチルの混合物を含有する。
【０１３３】
より好ましくは、本発明のマニキュア組成物は、イソプロパノール、酢酸エチル、及び酢酸ブチルの溶媒混合物を、マニキュア組成物における全溶媒に対して７０重量％〜１００重量％、さらに好ましくは７５重量％〜９８重量％の量で含有する。
【０１３４】
これらの好ましい溶媒が、バインダー若しくはエフェクト顔料分散物によって導入されるか否かは、ここでは重要ではない。
【０１３５】
さらに好ましい実施形態では、この溶媒混合物においては、酢酸ブチルの割合は、全溶媒に対して３０重量％〜６０重量％、及びより好ましくは３５重量％〜５５重量％である。
【０１３６】
さらに特に好ましい実施形態では、イソプロパノールの割合は、各場合における全溶媒に対して２０重量％未満、好ましくは１５重量％未満、及びさらに好ましくは１０重量％未満である。
【０１３７】
本発明のマニキュア組成物における過度に高い割合のイソプロパノールは、エフェクト顔料の視覚的外観の低下につながる。これはおそらくマニキュアの適用後の過度に急速な乾燥に起因している。
【０１３８】
本発明のマニキュア組成物は、ごく簡単なやり方でヒト若しくは合成の指爪及び／若しくは足指爪に適用可能である。適用中、それらの良好なレベリングは注目に値し、及び続く乾燥後に、ヒト若しくは合成指爪及び／若しくは足指爪上で均質なフィルムを形成する。
【０１３９】
好ましい実施形態では、本発明のマニキュアは、各場合におけるマニキュア全体の重量に対して５０重量％〜７０重量％、好ましくは５５重量％〜６８重量％、及びより好ましくは５７重量％〜６５重量％の溶媒を含有する。
【０１４０】
溶媒含有量が５５重量％未満の場合、マニキュアの粘度の過度に著しい上昇が存在し、エフェクト顔料は最適な配向をとることができず、このことがレインボー効果の低下をもたらし、ついには効果の喪失に至る。
【０１４１】
溶媒含有量が７０重量％を超えると、マニキュアの粘度の減少が大きすぎて、マニキュアの指爪への適用の際の制御性が劣ることとなる。
【０１４２】
さらなる構成成分：
本発明のマニキュア組成物は１以上のさらなる構成成分を追加で含有してもよい。ここでは特に、可塑剤及び酸化防止剤が挙げられる。
【０１４３】
使用される可塑剤は、例えば、グリコール類及びそれらの誘導体、例えばジエチレングリコールエチルエーテル、ジエチレングリコールメチルエーテル、ジエチレングリコールブチルエーテル、若しくは追加でジエチレングリコールヘキシルエーテル、エチレングリコールエチルエーテル、エチレングリコールメチルエーテル、エチレングリコールブチルエーテル、エチレングリコールヘキシルエーテル、グリコールエステル類、プロピレングリコールの誘導体、及び特にプロピレングリコールフェニルエーテル、プロピレングリコールジアセテート類、ジプロピレングリコールブチルエーテル、トリプロピレングリコールブチルエーテル、プロピレングリコールメチルエーテル、ジプロピレングリコールエチルエーテル、トリプロピレングリコールメチルエーテル、及びジエチレングリコールメチルエーテル、プロピレングリコールブチルエーテル、若しくはそれらの混合物であってよい。
【０１４４】
また、使用される可塑剤として、特にカルボン酸のエステル、例えばクエン酸エステル類、特にクエン酸トリメチル、クエン酸トリブチル、クエン酸トリメチルアセチル、クエン酸トリブチルアセチル、クエン酸トリ−２−エチルヘキシルアセチル、又はフタル酸エステル類、特にフタル酸ジメトキシエチル；又はリン酸エステル類、特にリン酸トリクレシル、リン酸トリブチル、リン酸トリフェニル、リン酸トリブトキシエチル類、又は酒石酸エステル類、特に酒石酸ジブトキシ；アジピン酸エステル類、炭酸エステル類、セバシン酸エステル類；安息香酸ベンジル、リシノール酸ブチルアセチル、リシノール酸グリセリルアセチル、グリコール酸ブチル、樟脳、グリセロールトリアセテート類、Ｎ−エチル−ｏ，ｐ−トルエンスルホンアミド、オキシエチレン化合物、例えばオキシエチレン油、特に植物油、例えばヒマシ油、炭化水素油、及びそれらの混合物が挙げられ得る。
【０１４５】
好ましい可塑剤は特に炭化水素油である。
【０１４６】
全マニキュア組成物における可塑剤の重量割合は好ましくは０重量％〜１５重量％、さらに好ましくは１重量％〜１０重量％、及びより好ましくは５重量％〜１０重量％の範囲である。
【０１４７】
本発明のマニキュア組成物は、１以上の酸化防止剤を追加で含有してもよい。
【０１４８】
「酸化防止剤」とは、本発明のマニキュアの構成成分、特に前記炭化水素バインダーを酸素、熱、オゾン、及び／若しくはＵＶ照射の効果から保護する化合物を意味すると理解される。１以上のこの種の化合物を使用することが可能である。
【０１４９】
この種の化合物の例として、ＩＲＧＡＮＯＸ（登録商標）１０１０、ＩＲＧＡＮＯＸ（登録商標）５６５、ＩＲＧＡＮＯＸ（登録商標）１０７６（ＢＡＳＦ製）、又はイオウ含有酸化防止剤、例えば亜鉛ジブチルジチオカルバメート（ＰＥＲＫＡＣＩＴ  ＺＤＢＣ（Ｐｅｒｆｏｒｍａｎｃｅ  ａｄｄｉｔｉｖｅｓ  Ｉｔａｌｙ  Ｓ．ｐ．Ａ製））が挙げられる。
【０１５０】
酸化防止剤は、全マニキュア組成物に対して、好ましくは０重量％〜５重量％の範囲、さらに好ましくは０．０５重量％〜１重量％の範囲の量で使用される。
【０１５１】
さらなる添加剤：
本発明のマニキュア組成物は、当業者には既知であるような慣例的なさらなる添加剤を追加で含有してもよい。
【０１５２】
この種のさらなる添加剤は、例えば、沈降防止剤、防腐剤、油、ワックス、フリーモエティ捕捉剤（ｆｒｅｅ−ｍｏｉｅｔｙ  ｓｃａｖｅｎｇｅｒｓ）、湿潤添加剤、分散助剤、湿潤助剤、消泡剤、香料、中和剤、増粘剤、ＵＶ遮蔽剤、保水剤、ビタミン、タンパク質、及びそれらの混合物である。
【０１５３】
リーフィング添加剤とは異なり、これらのさらなる添加剤は、この組成物の配合中まではマニキュア組成物に添加されず、また事前にエンボスエフェクト顔料に別個に添加されない。
【０１５４】
さらなる実施形態では、本発明のマニキュア組成物は好ましくは、いかなる沈降防止剤も含有しない。意外なことに、沈降されたいずれの表面修飾エフェクト顔料も概して、沈降防止剤を添加しなくても単純に振盪するだけで再分散させることができる。
【０１５５】
本発明のマニキュア組成物は好ましくは、ＤＩＮ５３２１１に従うＤＩＮフローカップ（ＤＩＮ  ４ｍｍ）を用いて測定された粘度が１０秒〜１６秒である。
【０１５６】
好ましい実施形態では、本発明のマニキュア組成物は、好ましくは１１，０００〜１６，０００本／ｃｍの線密度の線である、回折要素による周期的なパターンを有するエンボスアルミニウムＰＶＤエフェクト顔料を含有する。これらのエンボスアルミニウムＰＶＤエフェクト顔料は好ましくは、リーフィング添加剤としてのラウリルホスホン酸メチルエステル、ラウリルホスホン酸エチルエステル、ラウリルホスホン酸（Ｒ＝１２）、又はモノセチルリン酸エステル、ジセチルリン酸エステル（Ｒ＝１６）、及びそれらの混合物でコーティングされている。使用されるバインダーはスチレンモノマーに基づく芳香族炭化水素樹脂であり、及び使用される溶媒はイソプロパノール、酢酸エチル、及び酢酸ブチルの混合物であり、この溶媒混合物はマニキュア組成物の全溶媒の７０重量％〜１００重量％を占める。
【０１５７】
さらに好ましい実施形態では、本発明のマニキュア組成物は、１４〜４０ｎｍの範囲、好ましくは１５〜３５ｎｍの範囲の平均厚さｈ５０を有するアルミニウムＰＶＤエフェクト顔料を含有し、及びまた、少なくとも２つの異なる芳香族炭化水素樹脂、及び溶媒としてのイソプロパノール、酢酸エチル、及び酢酸ブチルの混合物を含有し、この溶媒混合物はマニキュア組成物中の全溶媒の７０重量％〜１００重量％を占める。この場合もまた、使用されるリーフィング添加剤は好ましくはリン酸セチルエステル若しくはラウリルホスホン酸である。
【０１５８】
プロセス：
本発明はさらに、以下の工程を含む、本発明のマニキュア組成物の製造プロセスを提供する：
ｉ）前記エンボスエフェクト顔料を溶媒中分散物中において添加剤によって表面修飾する工程；
ｉｉ）前記炭化水素樹脂を溶媒若しくは溶媒混合物中に溶解する工程，
ｉｉｉ）ｉ）による分散物をｉｉ）によるバインダー溶液と混合し及び均質化する工程。
【０１５９】
工程ｉｉ）における前記炭化水素樹脂の溶媒中への溶解は好ましくは、１つの溶媒若しくは少なくとも２つ、好ましくは３つの溶媒の混合物において行われる。より好ましくは、使用される溶媒混合物はイソプロパノール、酢酸エチル、及び酢酸ブチルの混合物である。
【０１６０】
酢酸ブチルは好ましくは単独溶媒として使用される。
【０１６１】
さらに好ましい実施形態では、さらなる破壊可能性のある溶媒をマニキュア中に導入しないように、工程ｉ）における溶媒も同様にイソプロパノール、酢酸エチル、及び酢酸ブチル、若しくはこれらの混合物から成るであろう。
【０１６２】
ここでは、既に上記で議論された下記のプロセスに従い工程ｉ）を行うことが好ましい。
【０１６３】
エンボスエフェクト顔料の表面修飾のための本発明のプロセスは、以下の工程を含む：
ｉ．エンボス構造を有する小板形体の金属基材を含む前記エンボスエフェクト顔料を少なくとも１つの溶媒中に懸濁する工程；
ｉｉ．前記リーフィング添加剤を、任意で昇温状態で、工程ｉからの懸濁液に添加し、及びそうして得られた懸濁液を攪拌する工程；及び
ｉｉｉ．工程ｉｉで得られた表面修飾エンボスエフェクト顔料を前記溶媒から分離し及び任意で乾燥させる工程。
【０１６４】
金属性のエンボスエフェクト顔料の選択において、イソプロパノール、酢酸エチル、及び酢酸ブチル、又はそれらの混合物の好ましい群からの溶媒中のそれらの元の分散物中に存在するものを選択することがさらに好ましく、それは、前記金属エフェクト顔料分散物の前記溶媒も同様に、複雑な再湿潤工程が使用されない限り、本発明のマニキュア中に少量導入されるためである。
【０１６５】
特に単一層エンボス金属エフェクト顔料、特に単一層エンボスアルミニウムエフェクト顔料が使用される場合、ＰＶＤ法により製造されるこれらのエフェクト顔料は粉末として凝集する傾向があるため、それらは常に分散物中におかれる。
【０１６６】
本発明は同様に、以下の工程を含む、天然若しくは合成指爪をコーティングする方法を提供する：
ａ）前記天然若しくは合成指爪を本発明のマニキュア組成物でコーティングした後、このマニキュアを乾燥させる工程；及び
ｂ）任意でその後、前記マニキュアをクリアコートでコーティングする工程。
【０１６７】
前記クリアコートの適用は、前記マニキュアの研磨抵抗をかなり増大させる。前記マニキュアにおけるエフェクト顔料の顕著なリーフィング効果に起因して、前記マニキュアは当然比較的低い研磨抵抗を有する。
【０１６８】
工程ａ）は同様に、非常に均一な表面を確立するために、天然若しくは合成指爪をクリアコートによりコーティングすることにより先行され得る。この作用過程はその指爪が高い粗さを有する場合には望ましい。
【０１６９】
工程ｂ）におけるその後のクリアコートによるコーティングは、本発明のマニキュアと同じクリアコート若しくは異なるクリアコートにより行うことができる。しかしながら、エフェクト顔料は本発明のマニキュアの所望の効果を覆い隠してしまうおそれがあるため、このクリアコートはエフェクト顔料を全く含有しない。
【０１７０】
しかしながら、工程ｂ）におけるクリアコートは、従来の着色顔料若しくは染料を含有し得る。具体的には、金属性のＰＶＤアルミニウム顔料との若しくは湿潤粉砕により製造され及び２０以上１００ｎｍ未満のｈ５０を有する薄いアルミニウムエフェクト顔料との組み合わせにおいて、非常に視覚的に魅力的な効果を達成することが可能である。この場合には、エフェクト顔料で顔料化された本発明のマニキュア組成物は、好ましくは工程ａ）後に鏡面光沢を有する。
【０１７１】
さらなる実施形態では、本発明のマニキュア組成物は、本発明のマニキュア組成物の研磨抵抗を高めるために、低粘度ＵＶ硬化クリアコートで上塗りされてもよい。
【０１７２】
溶媒系クリアコートを使用することも好ましく可能である。理論に拘泥されるものではないが、前記クリアコートは好ましくは、本発明のクリアコートの炭化水素樹脂と微小な程度でしか相互作用しない極性バインダーに基づく。特に好ましい実施形態では、これらのクリアコートはポリビニルブチラール（ＰＶＢ）、ポリビニルピロリドン（ＰＶＰ）、若しくはそれらの混合物等のバインダーに基づく。
【０１７３】
また、前記クリアコートは好ましくは、本発明のマニキュアの非極性炭化水素樹脂を（部分的に）溶解しない溶媒を含有する。例えば、この目的のためにイソプロパノールを使用することが好ましく可能である。さもなければ、リーフィングエフェクト顔料もまた再び部分的に溶解され得、及びそれらの配向は破壊され得、このことは鏡面光沢効果の破壊につながる。
【０１７４】
意外にも、これらの好ましいクリアコートは、本発明のマニキュア上で非常に良好な接着強度を有する。
【０１７５】
本発明のエンボス表面修飾エフェクト顔料：
本発明のさらなる目的は、改善されたレインボー効果を有し及び改善された彩度及び改善された光輝も有するマニキュア組成物において使用するためのエンボスエフェクト顔料を提供することである。
【０１７６】
本発明は同様に、ＰＶＤ法によって、及び下記一般式のリン酸エステルで構成されるリーフィング添加剤によるコーティングによって製造された、エンボス構造を有する小板形体の金属基材を含むエンボスエフェクト顔料に関し：
（Ｒ−Ｏ）ｘ−Ｐ（Ｏ）（ＯＲ１）（３−ｘ）    （Ｉ）
式中、ｘ＝１若しくは２、Ｒ＝Ｃ１２〜Ｃ２０の範囲の炭素鎖を有する直鎖状及び／若しくは分枝状アルキルラジカル、及びＲ１＝Ｈである。
【０１７７】
好ましくは、このエンボスエフェクト顔料は、アルミニウムで構成される金属基材を有する単一層エフェクト顔料である。さらに好ましくは、前記エンボス構造は、５，０００〜２０，０００本／ｃｍの線密度を有する線である。波線構造は特に製造が容易であるため、前記線は好ましくは波線（「正弦関数の」）である。
【０１７８】
本発明によれば、この好ましいエンボスエフェクト顔料は、モノセチルリン酸エステル、ジセチルリン酸エステル（Ｒ＝１６）、及びそれらの混合物から成る表面修飾のためのリーフィング添加剤で処理される。
【０１７９】
さらに好ましい実施形態では、前記エンボス表面修飾エフェクト顔料は、以下の工程を含むプロセスにおいて製造される：
ｉ．エンボス構造を有する小板形体の金属基材を含むエンボスエフェクト顔料を少なくとも１つの溶媒中に懸濁する工程；
ｉｉ．リーフィング添加剤を、任意で昇温状態で、工程ｉからの懸濁液に添加し、及びそうして得られた懸濁液を撹拌する工程；及び
ｉｉｉ．工程ｉｉにおいて得られた表面修飾エンボスエフェクト顔料を、前記溶媒から分離し及び任意で乾燥させる工程。
【０１８０】
ここで、リーフィング添加剤は、基材の総量に対して、１５重量％〜５０重量％の範囲内で使用される。
【０１８１】
安定なリーフィング効果をもたらすためには過剰の添加剤が必要である。
【０１８２】
本発明のさらなる側面では、上述したエンボス表面修飾エフェクト顔料はまた他のマニキュアにおいて使用されてもよい。
【０１８３】
本発明のさらなる側面においては、上述のエンボス表面修飾エフェクト顔料はさらなる化粧用途において使用されてもよい。これらの例としては、ボディーパウダー、フェースパウダー、プレス若しくはルースパウダー、パウダークリーム、アイメークアップ、例えばアイシャドウ、マスカラ、アイライナー、液体アイライナー、アイブローペンシル、リップバーム、リップスティック、リップグロス、リップライナー、ヘアスタイリング組成物、例えばヘアスプレー、ヘアムース、ヘアゲル、ヘアワックス、ヘアマスカラ、永続的若しくは半永続的ヘアダイ、一時的ヘアダイ、又はスキンケア組成物、例えばローション、ゲル、エマルションが挙げられる。
【０１８４】
ここで、本発明の表面修飾エフェクト顔料は、各用途に好適な、原料、補助剤、及び活性成分と組み合わされる。化粧製剤における本発明の表面修飾エフェクト顔料の総濃度は、各場合の製剤の総重量に対して、リンスオフ製品についての０．００１重量％とリーブオン製品についての４０．０重量％との間であり得る。
【０１８５】
側面：
本発明の第１の側面１）は、以下を含むマニキュア組成物に関する：
ａ）回折要素による周期的なパターンを有するエンボス構造を有する小板形体の金属基材であって、前記基材はＰＶＤ法によって製造されている、金属基材と、任意で前記基材に適用された少なくとも１つのコーティングと、を含むエンボスエフェクト顔料であって、前記基材は前記基材に対して８０重量％〜１００重量％の元素金属含有量を有し、及び前記エフェクト顔料は表面修飾のためにリーフィング添加剤で処理されている、エンボスエフェクト顔料；
ｂ）バインダーとしての少なくとも１つの炭化水素樹脂；
ｃ）少なくとも１つの溶媒若しくは溶媒混合物；及び
ｄ）任意でさらなる補助剤。
【０１８６】
一側面２）では、本発明は、側面１に従うマニキュア組成物に関し、前記リーフィング添加剤は、下記一般式のリン酸エステル：
（Ｒ−Ｏ）ｘ−Ｐ（Ｏ）（ＯＲ１）（３−ｘ）    （Ｉ）
及び／又は、下記一般式のホスホン酸エステル及び／若しくはホスホン酸：
Ｒ−Ｐ（Ｏ）（ＯＲ２）（ＯＲ３）    （ＩＩ）
又は、下記一般式の脂肪酸：
Ｒ’−ＣＯＯＨ    （ＩＩＩ）
又は、下記一般式の有機官能性シラン：
Ｒ”−Ｓｉ（ＯＲ４）３    （ＩＶ）
から成る群から採用され、
式中、ｘ＝１〜３であり、及びＲ、Ｒ’、Ｒ”、Ｒ１、Ｒ２、Ｒ３、及びＲ４ラジカルは以下の通り定義される：
Ｒ＝Ｃ８〜Ｃ２０の範囲の炭素鎖を有する直鎖状若しくは分枝状アルキルラジカル；
Ｒ’＝Ｃ１２〜Ｃ２６の範囲の炭素鎖を有する直鎖状若しくは分枝状アルキルラジカル；
Ｒ”＝Ｃ８〜Ｃ２４の範囲の炭素鎖を有する直鎖状若しくは分枝状アルキルラジカル；
Ｒ１＝Ｈ、Ｃ１〜Ｃ６、好ましくはＣ１〜Ｃ３の範囲の炭素鎖を有する直鎖状及び／若しくは分枝状アルキルラジカル、（Ｒ１は、ｘ＝１の場合、同一であっても異なっていてもよい）；
Ｒ２＝Ｒ３＝Ｈ、Ｃ１〜Ｃ６、好ましくはＣ１〜Ｃ３の範囲の炭素鎖を有する直鎖状及び／若しくは分枝状アルキルラジカル（Ｒ２及びＲ３は同一であっても異なっていてもよい）；及び
Ｒ４＝Ｃ１〜Ｃ４の範囲の炭素鎖を有する直鎖状及び／若しくは分枝状アルキルラジカル。
【０１８７】
一側面３）では、本発明は、側面２に従うマニキュア組成物に関し、前記添加剤は式（Ｉ）のリン酸エステルであり、式中、Ｒ＝Ｃ１２〜Ｃ１８及びＲ１＝Ｈである。
【０１８８】
一側面４）では、本発明は側面２及び３のいずれかに従うマニキュア組成物に関し、前記基材若しくはコーティングの表面修飾のために使用される前記添加剤は、ラウリルホスホン酸メチルエステル、ラウリルホスホン酸エチルエステル、ラウリルホスホン酸（Ｒ＝１２）、及びそれらの混合物、又はモノセチルリン酸エステル、ジセチルリン酸エステル（Ｒ＝１６）、及びそれらの混合物である。
【０１８９】
一側面５）では、本発明は、先行する側面のいずれかに従うマニキュア組成物に関し、エンボス構造を有する小板形体の前記金属基材は、アルミニウム、銅、クロム、鉄、及びそれらの合金から成る群から採用される金属である。
【０１９０】
一側面６）では、本発明は、側面５に従うマニキュア組成物に関し、エンボス構造を有する小板形体の前記金属基材はアルミニウムである。
【０１９１】
一側面７）では、本発明は、先行する側面のいずれかに従うマニキュア組成物に関し、エンボス構造を有する小板形体の前記金属基材は、５，０００〜２０，０００回折要素／ｃｍを有する。
【０１９２】
一側面８）では、本発明は、側面６）に従うマニキュア組成物であって、アルミニウムで構成される小板形体の前記彫刻金属基材は、いずれの光学活性のコーティングも有さない。
【０１９３】
一側面９）において、本発明は、側面１〜６に従うマニキュア組成物に関し、アルミニウムで構成される小板形体の前記彫刻金属基材は、以下で構成される少なくとも１つの層パッケージを含有する光学活性のコーティングを有する：
Ａ）＜１．８の屈折率を有する低屈折層；及び
Ｂ）２．０を超える屈折率を有する高屈折層。
【０１９４】
一側面１０）では、本発明は、先行する側面のいずれかに従うマニキュア組成物に関し、小板形体の前記彫刻金属基材は、２０ｎｍ〜８０ｎｍの範囲の平均厚さｈ５０を有する。
【０１９５】
一側面１１）では、本発明は、先行する側面のいずれかに従うマニキュア組成物に関し、小板形体の前記彫刻金属基材は、５〜１２０μｍの範囲のメジアン径ｄ５０を有する。
【０１９６】
一側面１２）では、本発明は、側面１１）に従うマニキュア組成物に関し、前記エンボスエフェクト顔料は、１５〜４０μｍの範囲のメジアン径ｄ５０を有する。
【０１９７】
一側面１３）では、本発明は、側面１〜４のいずれかに従うマニキュア組成物に関し、小板形体の前記彫刻金属基材は、主にナノ金属の形体の金属と金属酸化物との混合層から成り、前記金属及び前記金属酸化物は同じ金属を有し、及びアルミニウム及びクロムから成る群から採用される。
【０１９８】
一側面１４）では、本発明は、先行する側面のいずれかに従うマニキュア組成物に関し、前記炭化水素樹脂は、クマロン−インデン樹脂、ポリスチレン含有樹脂、ポリ縮合によりホルムアルデヒド樹脂から誘導される樹脂、及びそれらの混合物から成る群から採用される。
【０１９９】
一側面１５）では、本発明は、側面１４に従うマニキュア組成物に関し、前記炭化水素樹脂は、主に乃至全体的に異なるスチレンモノマー、特に大いに光学的に透明なスチレンモノマーの重合によって得られる、ポリスチレン含有樹脂である。
【０２００】
一側面１６）では、本発明は、先行する側面のいずれかに従うマニキュア組成物に関し、前記炭化水素樹脂は、全有機バインダーの８０重量％〜１００重量％を占める。
【０２０１】
一側面１７）では、本発明は、先行する側面のいずれかに従うマニキュア組成物に関し、前記炭化水素樹脂は、１，０００〜２，０００ｇ／ｍｏｌの範囲の第１平均分子量Ｍｗ及び４，０００〜５，９００ｇ／ｍｏｌの範囲の第２平均分子量Ｍｗを有する少なくとも２つの異なる炭化水素樹脂から成り、それらの重量比は１：１〜１：１０である。
【０２０２】
一側面１８）では、本発明は、側面１７に従うマニキュア組成物に関し、前記炭化水素樹脂は、１，２００〜１，６００ｇ／ｍｏｌの範囲の平均分子量Ｍｗ及び４，５００〜５，５００ｇ／ｍｏｌの範囲の平均分子量Ｍｗを有する少なくとも２つの異なる炭化水素樹脂から成り、それらの重量比は１：１〜１：１０である。
【０２０３】
一側面１９）では、本発明は、先行する側面のいずれかに従うマニキュア組成物に関し、前記炭化水素樹脂の含有量は、全マニキュア組成物に対して２５重量％〜６３重量％の範囲内である。
【０２０４】
一側面２０）では、本発明は、先行する側面のいずれかに従うマニキュア組成物に関し、溶媒として、イソプロパノール、酢酸エチル、及び酢酸ブチルの混合物を含み、イソプロパノール、酢酸エチル、及び酢酸ブチルの前記溶媒混合物は、全溶媒の７０重量％〜１００重量％を占める。
【０２０５】
一側面２１）では、本発明は、側面２０に従うマニキュア組成物に関し、イソプロパノールの割合は全溶媒に対して２０重量％未満、好ましくは１５重量％未満である。
【０２０６】
一側面２２）では、本発明は、先行する側面のいずれかに従うマニキュア組成物であって、さらなる補助剤として、可塑剤、酸化防止剤、沈降防止剤、防腐剤、油、ワックス、フリーラジカル捕捉剤、湿潤添加剤、分散助剤、湿潤助剤、消泡剤、香料、中和剤、増粘剤、ＵＶ遮蔽剤、保水剤、ビタミン、タンパク質、及びそれらの混合物を含む、マニキュア組成物に関する。
【０２０７】
一側面２３）では、本発明は、以下の工程を含む、側面１〜２２に従うマニキュア組成物の製造プロセスに関する：
ｉ）前記エンボスエフェクト顔料を溶媒中分散物中でリーフィング添加剤によって表面修飾する工程；
ｉｉ）前記炭化水素樹脂を溶媒若しくは溶媒混合物中に溶解する工程；
ｉｉｉ）ｉ）による分散物をｉｉ）によるバインダー溶液と混合し及び均質化する工程；及び
ｉｖ）任意でさらなる溶媒若しくは溶媒混合物を補充する工程。
【０２０８】
一側面２４）では、本発明は、側面２３に従うプロセスであって、工程ｉ）は以下の工程を含むプロセスによって行われる、プロセスに関する：
ｉ．エンボス構造を有する小板形体の金属基材を含む前記エンボスエフェクト顔料を少なくとも１つの溶媒中に懸濁する工程；
ｉｉ．前記リーフィング添加剤を、任意で昇温状態で、工程ｉからの懸濁液に添加し、及びそうして得られた懸濁液を撹拌する工程；及び
ｉｉｉ．工程ｉｉで得られた表面修飾エンボスエフェクト顔料を前記溶媒から分離し、及び任意で乾燥させる工程。
【０２０９】
一側面２５）では、本発明は、以下の工程を含む、天然若しくは合成指爪をコーティングするためのプロセスに関する：
ａ）前記天然若しくは合成指爪を側面１〜２２のいずれかに従うマニキュア組成物でコーティングした後、このマニキュアを乾燥させる工程；及び
ｂ）任意でその後、前記マニキュアをクリアコートでコーティングする工程。
【０２１０】
一側面２６）では、本発明は、側面２５に従うプロセスであって、前記マニキュアが、ポリビニルブチラール、ポリビニルピロリドン、及びそれらの混合物から成る群からのバインダーに基づく溶媒系クリアコートでコーティングされることを特徴とする、プロセスに関する。
【０２１１】
一側面２７）では、本発明は、ＰＶＤ法により及び下記一般式のリン酸エステルで構成されるリーフィング添加剤でコーティングすることにより製造される、エンボス構造を有する小板形体の金属基材を含むエンボスエフェクト顔料に関し：
（Ｒ−Ｏ）ｘ−Ｐ（Ｏ）（ＯＲ１）（３−ｘ）
式中、ｘ＝１若しくは２、Ｒ＝Ｃ１２〜Ｃ２０の範囲の炭素鎖を有する直鎖状及び／若しくは分枝状アルキルラジカル、及びＲ１＝Ｈである。
【０２１２】
一側面２８）では、本発明は、側面２７に従うエンボスエフェクト顔料に関し、前記金属基材はアルミニウムから成り、及び前記エンボス構造は、５，０００〜２０，０００本／ｃｍの線密度を有する線である。
【０２１３】
一側面２９）では、本発明は、側面２７及び２８のいずれかに従うエンボスエフェクト顔料に関し、前記金属性のエンボス基材の表面修飾のために使用される前記リーフィング添加剤は、モノセチルリン酸エステル、ジセチルリン酸エステル（Ｒ＝１６）、及びそれらの混合物である。
【０２１４】
一側面３０）では、本発明は、側面２７〜２９のいずれかに従うエンボスエフェクト顔料に関し、前記リーフィング添加剤は、以下の工程を含むプロセスにより適用され：
ｉ．エンボス構造を有する小板形体の金属基材を含む前記エンボスエフェクト顔料を少なくとも１つの溶媒中に懸濁する工程；
ｉｉ．前記リーフィング添加剤を、任意で昇温状態で、工程ｉからの懸濁液に添加し、及びそうして得られた懸濁液を撹拌する工程；及び
ｉｉｉ．工程ｉｉで得られた表面修飾エンボスエフェクト顔料を前記溶媒から分離し、及び任意で乾燥させる工程、
及び前記リーフィング添加剤は、基材の全量に対して、１５重量％〜５０重量％の範囲内で使用される。
【０２１５】
さらなる側面３１）では、本発明は、側面２７〜３０に従う表面修飾されたエンボスエフェクト顔料の、ボディーパウダー、フェースパウダー、プレス若しくはルースパウダー、パウダークリーム、アイメークアップ、例えばアイシャドウ、マスカラ、アイライナー、液体アイライナー、アイブローペンシル、リップバーム、リップスティック、リップグロス、リップライナー、ヘアスタイリング組成物、例えばヘアスプレー、ヘアムース、ヘアゲル、ヘアワックス、ヘアマスカラ、永続的若しくは半永続的ヘアダイ、一時的ヘアダイ、又はスキンケア組成物、例えばローション、ゲル、エマルションから成る群から採用される、さらなる化粧用途における使用に関する。
【実施例】
【０２１６】
以下の実施例は、本発明のさらなる説明に役立ち、及びなんら制限するものではない。全ての百分率は、重量百分率である。用語ＮＶＣ（非揮発性含有量）、固体の割合、及び固体含有量は、交換可能に使用できる。
【０２１７】
Ｉ．本発明の表面修飾エフェクト顔料の製造
実施例１：
１Ｌのジャケット付き反応器中に、市販のＭｅｔａｌｕｒｅ  Ｐｒｉｓｍａｔｉｃ  Ｈ−５０５５０ＡＥ（酢酸エチル中分散物、固体含有量：５．０５重量％、Ｄ５０（Ｈｏｒｉｂａ  ＬＡ−９５０）＝約５０μｍ、ＥＣＫＡＲＴ  Ａｍｅｒｉｃａ製）のＰＶＤアルミニウムエフェクト顔料分散物１９８ｇを下記の表１に従う溶媒中に、２００ｒｐｍ／分で分散させ及び８０℃に加熱した。その後、下記の表１に従うリン酸セチルエステル添加剤（ＣＡＳ番号：３５３９−４３−３、Ｈｏｓｔａｐｈａｔ  ＣＣ１００、Ｃｌａｒｉａｎｔ製）を、分散に使用された溶媒（ＡＥ）２０ｇ中に溶解し、前記アルミニウムエフェクト顔料分散物に加えた。８０℃で６時間撹拌した後、この混合物を冷却してブフナー漏斗でろ過した。表面修飾されたＰＶＤアルミニウムエフェクト顔料を５〜２５％分散物として得た。これらに酢酸エチルを補充し、５％のＮＶＣを有する顔料分散物を得た。
【０２１８】
実施例２〜１０：
幾つかの場合に、使用されるＰＶＤアルミニウムエフェクト顔料を市販のＳｉｌｖｅｒｄｒｅａｍ  Ｐｒｉｓｍａｔｉｃ  Ｈ−５０７２０（酢酸エチル中分散物、固体含有量：７．０５重量％、Ｄ５０（Ｈｏｒｉｂａ  ＬＡ−９５０）＝約２０μｍ、ＥＣＫＡＲＴ  Ａｍｅｒｉｃａ製）とし、及び幾つかの場合に、使用される添加剤をラウリルホスホン酸（略称：ＬＰＳ）とし、及び使用される溶媒を酢酸エチル（ＡＥ）ではなく酢酸ブチル（ＢＡ）としたこと以外は、実施例１と同様の手順を行った。使用される物質に関する詳細、それらの量、及び吸収温度は下記の表１に見ることができる。
【０２１９】
顔料分散物を得るために吸引ろ過によって分離された生成物の最終的な補充において使用される溶媒及び確立される分散物の非揮発性物質含有量（ＮＶＣ）は、表２及び表３の第４及び３列において見ることができる。
【０２２０】
比較例１：ここでは、彫刻波線格子（線密度：１２，５００本／ｃｍ）を有する市販の非コーティングＰＶＤアルミニウムエフェクト顔料分散物Ｍｅｔａｌｌｉｃ  Ｐｒｉｓｍａｔｉｃ  Ｈ−５０５５０ＡＥを使用した。
【０２２１】
比較例２：ここでは、彫刻波線格子（線密度：１２，５００本／ｃｍ）を有する市販の非コーティングＰＶＤアルミニウムエフェクト顔料分散物Ｓｉｌｖｅｒｄｒｅａｍ  Ｐｒｉｓｍａｔｉｃ  Ｈ−５０７２０を使用した。
【０２２２】
【表１】
2021500343.tif 000002
【０２２３】
ＩＩ．本発明のマニキュア組成物の製造
ＩＩａ．本発明のマニキュアクリアコートの製造：
好適に撹拌された容器中で、７０重量％のバインダー溶液ＢＭ１を製造した。この目的のために、最初に３０ｇの酢酸ブチル８５／１５を仕込み、そこに７０ｇのバインダー、Ｋｒｉｓｔａｌｅｘ  Ｆ１００  Ｈｙｄｒｏｃａｒｂｏｎ  Ｒｅｓｉｎ（Ｍｗ＝約１，３００ｇ／ｍｏｌ、Ｅａｓｔｍａｎ製）を、Ｄｉｓｐｅｒｍａｔ  ＣＮｆ２ディソルバー（Ｇｅｔｚｍａｎｎ  ＧｍｂＨ製）を用いて攪拌及び冷却（１２℃）しながら添加し、その後この混合物を３，０００〜４，０００ｒｐｍ／分でさらに３０分間攪拌した。
【０２２４】
別の好適に攪拌された容器中で、６０重量％のバインダー溶液ＢＭ２を製造した。この目的のために、最初に４０ｇの酢酸ブチル８５／１５を仕込み、そこに６０ｇのバインダー、Ｋｒｉｓｔａｌｅｘ  ５１４０  Ｈｙｄｒｏｃａｒｂｏｎ  Ｒｅｓｉｎ（Ｍｗ＝約４，９００ｇ／ｍｏｌ、Ｅａｓｔｍａｎ製）を、Ｄｉｓｐｅｒｍａｔ  ＣＮｆ２ディソルバー（ＧｅｔｚｍａｎｎＧｍｂＨ製）を用いて攪拌及び冷却（１２℃）しながら添加し、その後この混合物を３，０００〜４，０００ｒｐｍ／分でさらに３０分間攪拌した。
【０２２５】
上記のバインダー溶液の不揮発性物質含有量（バインダー固体含有量）を、ＤＩＮ  ＥＮ  ＩＳＯ  ３２５１：２００８に従い決定した。
【０２２６】
比較ネイルクリアコート：Ｉｎｔｅｒｎａｔｉｏｎａｌ  Ｌａｃｑｕｅｒｓ製の非顔料化Ｎａｉｌ  Ｐｏｌｉｓｈ  Ｂａｓｅ  １８８４０ネイルクリアコートを比較ラッカーとして用いた。このネイルラッカーは、バインダーとしてニトロセルロースを含有し、及び溶媒として酢酸エチル、ｎ−酢酸ブチル、及びプロパン−２−オールを含有した。
【０２２７】
ＩＩｂ．本発明の顔料化マニキュア組成物の製造
実施例１１に従う本発明のマニキュア組成物を製造するために、最初に５．４９ｇのＢＭ１及び１２．８４ｇのＢＭ２を仕込み、それらの全体を攪拌によってよく分散させた。次いで、２．０８ｇの実施例１からの表面修飾ＰＶＤ顔料を添加した後、２．０４ｇのイソプロピルアルコール、３．２７ｇのＮ−酢酸ブチル８５／１５、及び０．８７ｇの酢酸エチルを添加し、及び前記マニキュアをよく分散させた。
【０２２８】
実施例１１〜２０に従うマニキュア組成物を実施例１１と同様に製造したが、個々の構成成分の量は、下記の表２に挙げた全マニキュア組成物に対する量的比率（それぞれ重量％）が得られるように選択した。
【０２２９】
比較例３〜１２として、下記の表３に従う規定量の各表面修飾エンボスＰＶＤアルミニウムエフェクト顔料（実施例１〜１０による）及び非表面修飾エンボスＰＶＤアルミニウムエフェクト顔料（比較例１及び２）を同様に最初に提供し、及び比較マニキュアに導入した。
【０２３０】
さらなる比較例として、比較例１及び２からの添加剤により表面修飾されていないエフェクト顔料をそれぞれ、本発明のマニキュア（比較例１４及び１５）及び比較ネイルクリアコート（比較例１６及び１７）に導入した。
【０２３１】
正確な量（重量％）は下記の表２及び３に見ることができる（比較例１３はない）。
【０２３２】
【表２】
2021500343.tif 000003
【０２３３】
【表３】
2021500343.tif 000004
【０２３４】
【表４】
2021500343.tif 000005
【０２３５】
ＩＩＩ．マニキュア組成物の光学特性の特製決定
ＩＩＩａ．彩度の決定（２５°ジオメトリ）
本発明のマニキュア組成物及び比較例からのマニキュア組成物の視覚的外観を決定するために、スパイラルアプリケータ（Ｋ  Ｃｏｎｔｒｏｌ  Ｃｏａｔｅｒ  ｍｏｄｅｌ  ６２３、Ｅｒｉｃｈｓｅｎ製）を用いて各マニキュア組成物をコントラストチャートに湿潤フィルム厚さ１００μｍにて適用した後、室温で乾燥させた。リーフィング特性の間接的測定として、こうして適用されたマニキュア組成物の彩度（２５°ジオメトリ）を、ＢＹＫ  Ｍａｃ機器（ＢＹＫ  Ｇａｒｄｎｅｒ製）によって分析した。
【０２３６】
この値はマニキュア適用において少なくとも５つの異なる部位で決定した。以下の表５には、彩度（２５°ジオメトリ）についてそれらの値から形成された平均が示されている。
【０２３７】
この比色分析パラメータは前記顔料のリーフィング効果が上昇するのに伴い増加すると考えられるため、エンボスＰＶＤ顔料のリーフィング特性の間接的指標とみなすことができる。
【０２３８】
ＩＩＩｂ：レインボー効果及び光輝：
レインボー効果の品質を、アプリケータドローダウン時に０（レインボー効果無し）〜１０（優れたレインボー効果）のスケールにより視覚的に評価した。市販されている比色計を用いた、回折プロセスに基づくエンボスエフェクト顔料の光学効果の測定はほぼ実施不可能であり、及びしたがって視覚的評価がここでは好ましい。
【０２３９】
さらに、光輝についても、従来の比色計を用いて測定された値は同様にあまり意味があるとは言えず、同じグレードシステムによって同様に評価した。
【０２４０】
【表５】
2021500343.tif 000006
【０２４１】
ＩＶ．結果：
全ての発明実施例１〜１０は、市販のマニキュア系における対応する比較例と比較してより高いレインボー効果を有する。その差は、ｄ５０が約２０μｍのエンボスＰＶＤ顔料（実施例７〜１０）の場合に特に大きい。これらの実施例では、２つの塗料系の光輝及び彩度において同様にはっきりとした差が見られる。より粗いエンボスＰＶＤ顔料の場合には、同様に彩度値がより高くなる傾向が明らかであるが、光輝においては全く改善が見られなかった。
【０２４２】
ｄ５０が約２０μｍであるエンボスＰＶＤ顔料については、Ｈｏｓｔａｐｈａｔ  ＣＣ１００（セチルリン酸エステル）でコーティングされた実施例が、ラウリルホスホン酸によりコーティングされた実施例と比較して、最良の結果を与える傾向があった（参考、実施例７及び８と、実施例８及び１０）こともわかった。しかしながらより粗いエンボスＰＶＤ顔料については、この傾向は明らかではない。
【０２４３】
すべての場合において、添加剤前処理なしで使用されたエンボスＰＶＤ顔料は、比較マニキュア系及び発明マニキュア系（比較例１及び２）の両方において、レインボー効果及び光輝に関して劣っている。添加剤処理によって導入されたエンボスＰＶＤ顔料のリーフィング効果が魅力的なレインボー効果の発現に不可欠であることは明らかである。
【国際調査報告】
2021500343.tif 000007
2021500343.tif 000008
2021500343.tif 000009
2021500343.tif 000010